(57)【特許請求の範囲】
【請求項１】
家庭廃棄物焼却残留物及び都市下水処理プラントからのスラッジを焼却した灰を安定処理する方法であって、家庭廃棄物焼却残留物を：
前記残留物に関して、都市下水処理プラントからのスラッジを焼却することにより得られる灰を５重量％〜５０重量％、
前記残留物に関して、スラッグ粉末を１重量％〜２０重量％、
前記残留物に関して、マグネシア石灰を０．３重量％〜７重量％、及び
混合物を混合し所望の粘稠度を得るために十分な量の水
と混合することを特徴とする前記方法。
【請求項２】
請求項１記載の方法を行うことにより得られる混合物。
【請求項３】
請求項２記載の混合物のモルタルとしての使用。
【発明の詳細な説明】
本発明は、家庭廃棄物焼却残留物及び都市下水処理プラントからのスラッジを焼却した灰を再利用する方法及びこの方法により得られる混合物に関する。
家庭廃棄物を焼却した残留物、すなわちクリンカーは一般的に埋め立て地に排棄される。
現在、この排棄方法は比較的費用がかかるだけでなく、加えて、いかなる財政上の見返りも生み出さないという欠点を有する。
さらに、これらの経済的な理由とは別に、家庭廃棄物のかさが増え続けており、この解決手段では多かれ少なかれ長期間のベースに合わなくなっている。
それ故、家庭廃棄物焼却残留物を材料として使用することにより、これまでの排棄費用及びそれらが取って代わる材料の費用価格を節約するために、特に公共事業に家庭廃棄物焼却残留物を再利用することが考えられる。
例えば、いわゆる低浸出性留分残留物を、鉄を除去しスクリーニングした後、公道建設用の盛土やハードコアとして、該盛土からしみ出してくるであろう多量の水と該盛土が接触せず、かつ残留物中に存在する汚染物質を該盛土の領域を越えて連行するような条件において使用することができる。
この解決手段は満足のいくものではないが、使用条件は制限されており、低浸出性の低い留分を有する残留物のみに関するものであることは明らかである。
さらに、都市下水処理プラントからのスラッジの排棄に関する問題点も又浮上している。
公知の解決手段の一つは該スラッジを焼却することであるが、汚染可能性の低い灰について焼却によりかさを減らし、灰を農業用肥料として再利用することができるようにさえする。
しかしながら、スラッジを焼却することにより農業用肥料として利用することができない灰が生じ、家庭廃棄物焼却残留物のように、埋め立て地に排棄しなければならない。
本発明は、家庭廃棄物焼却残留物及び都市下水処理プラントからのスラッジを焼却することにより得られる灰の両方を安定処理する方法であって、浸出性留分が高くかつ比較的汚染可能性の高いかもしれないあらゆる分類の残留物及び灰を再利用等の規制に見合う条件での方法を提供することを目的とする。
実行するのに簡便かつ経済的な本発明の方法により、公共事業に使用できかつ汚染可能性が法規制により定められている制限値よりもずっと低いモルタルを得ることができるようになる。
本発明の方法は、家庭廃棄物焼却残留物を、
前記残留物に関して、都市下水処理プラントからのスラッジを焼却することにより得られる灰を５重量％〜５０重量％；
前記残留物に関して、スラグ粉末を１重量％〜２０重量％；
前記残留物に関して、マグネシア石灰を０．３重量％〜７重量％；及び
混合物を混合し所望の粘稠度を得るために十分な量の水；
と混合することを特徴とする。
本発明により、残留物に関して５〜５０重量％で含まれる、混合物中の灰の量は残留物の粒度測定の関数として、及びモルタルを得るのに望ましい用途に応じた粒度測定の関数として調節することができる。
本発明はまた、上述した方法を行うことにより得られる混合物並びにこの混合物のモルタルとしての使用を目的とする。
このモルタルには特に、灰及び残留物中の最初の水分量と混合物に添加した水分量との合計に相当する、モルタル中に含まれる水分量の関数として変化し得る流動性を有する利点がある。
したがって、このモルタルは十分に流動してポンプで汲み上げることができ、特に地下の空洞を埋めるのに有用である。
本発明のモルタルは、残留物及び灰を安定処理しかつ効率よく再利用できるようにする本発明から離れて、多くの分野で使用することができるようにする特に高い機械的特性を表す。
特に、上述したように地下の空洞を埋めるのに使用できるが、プレハブパネルや建築用ブロック等の建築用材を製造することもできる。
考えられる他の用途は、それらを従来の埋め立て地に貯蔵するために汚染度の高い廃棄物を不活性にすることである。
本発明により、スラッグ粉末は粉砕した高炉スラッグ、高炉スラッグセメント又は高炉スラッグを含有する他のあらゆる製品を意味するものと解される。
有利なことに、マグネシア石灰は本質的に約６６重量％の酸化カルシウム（ＣａＯ）及び約３３重量％の酸化マグネシウム（ＭｇＯ）から構成される。
本発明をより容易に理解するために、非限定的な例として、本発明の範囲の実施例を以下に記載する。
実施例１
標準ＮＦ  Ｘ３１−２１０の浸出テストにより測定される、以下の汚染物質量を表す、家庭廃棄物焼却残留物及び都市下水処理プラントのスラッジを焼却した灰を安定処理しかつ再利用するのが望ましい。
0003837164.tif 000002
効力を有する法律規定の要求を知っているため、廃棄物の再利用を可能にするように、本テストは以下に示す最大の値を設定している。
0003837164.tif 000003
この廃棄物をそのまま再利用することは当然考慮されていない。次に、以下の組成を有するモルタルを製造した：
残留物                                          １０００ｋｇ
灰                                                ２５０ｋｇ
高炉スラッグ８０％を含有するスラッグセメント      ５２ｋｇ
マグネシア石灰                                      １７ｋｇ
水                                                １３５ｋｇ
このモルタルは十分に流動するのでポンプで汲み上げることができる。
このようにして得られたモルタルの２８日目の圧縮強さは３．９１ＭＰａであった。
このモルタルについて、標準ＮＦ  Ｘ３１−２１０に従って浸出テストを行ったところ以下の結果を得た。得られた結果は要求されている最小値よりも小さかった。
0003837164.tif 000004
それ故、このモルタルは再利用することができる。
実施例２
実施例１と同じ残留物及び灰を安定処理するために、以下の組成を有するモルタルを製造した：
残留物                                          １０００ｋｇ
灰                                                ２５０ｋｇ
高炉スラッグ８０％を含有するスラッグセメント      ３８ｋｇ
マグネシア石灰                                      １２ｋｇ
水                                                １２５ｋｇ
この様にして得られたモルタルはポンプで汲み上げることができ、２８日目における耐圧縮度は２．１ＭＰａであった。
標準ＮＦ  Ｘ３１−２１０に従って浸出テストを行ったところ以下の結果を得た。
0003837164.tif 000005
実施例１のように、このモルタルは例えば公共事業に再利用することができる。
実施例３
実施例１と同じ残留物及び灰を安定処理しかつ再利用するために、以下の組成を有するモルタルを製造した：
残留物                                          １０００ｋｇ
灰                                                ２５０ｋｇ
高炉スラッグ８０％を含有するスラッグセメント      ２４ｋｇ
マグネシア石灰                                        ８ｋｇ
水                                                １１８ｋｇ
この様にして得られたモルタルはポンプで汲み上げることができ、２８日目における耐圧縮度は１．３ＭＰａであった。
標準ＮＦ  Ｘ３１−２１０に従って浸出テストを行ったところ以下の結果を得た。
0003837164.tif 000006
それ故、このモルタルは再利用することができる。
実施例４
実施例１と同じ残留物及び灰を安定処理するために、以下の組成を有するモルタルを製造した：
残留物                                          １０００ｋｇ
灰                                                  ５０ｋｇ
スラッグ                                            ８４ｋｇ
マグネシア石灰                                      ２８ｋｇ
水                                                ２０７ｋｇ
この様にして得られたモルタルの２８日目における耐圧縮度は４．２ＭＰａであった。
標準ＮＦ  Ｘ３１−２１０に従って浸出テストを行ったところ以下の結果を得た。
0003837164.tif 000007
このモルタルは例えば公共事業に再利用することができる。
実施例５
実施例１と同じ残留物及び灰を安定処理しかつ再利用するために、以下の組成を有するモルタルを製造した：
残留物                                          １０００ｋｇ
灰                                                ５００ｋｇ
スラッグ                                            ３０ｋｇ
マグネシア石灰                                      １０ｋｇ
水                                                  ５８ｋｇ
このモルタルの２８日目における耐圧縮度は１．６ＭＰａであった。
標準ＮＦ  Ｘ３１−２１０に従って浸出テストを行ったところ以下の結果を得た。
0003837164.tif 000008
それ故、このモルタルは例えば注入により地下の空洞を埋めるのに利用することができる。
上述した実施例が特徴を制限するものではなくかつ本発明の範囲から離れずに所望の変更を受け入れることができるということが理解されるであろう。